(57)【要約】【課題】  低温オフセットおよび高温オフセットの発生を抑制し、長時間撹拌しても流動性の低下を抑制することができるカプセルトナーおよびその製造方法を提供する。【解決手段】  カプセルトナーは、トナー母粒子と、トナー母粒子の表面に設けられる樹脂被覆層とを含む。樹脂被覆層は、大粒径樹脂微粒子と、小粒径樹脂微粒子とから形成される。大粒径樹脂微粒子は、第１非晶性樹脂からなる。小粒径樹脂微粒子は、大粒径樹脂微粒子よりも体積平均粒子径が小さく、第２非晶性樹脂からなる。【選択図】図１
2013182201.tif 000002
【特許請求の範囲】
【請求項１】
結着樹脂および着色剤を含むトナー母粒子と、
トナー母粒子の表面に設けられる樹脂被覆層であって、第１非晶性樹脂からなる第１非晶性樹脂微粒子と、第２非晶性樹脂からなり、第１非晶性樹脂微粒子よりも体積平均粒子径の小さい第２非晶性樹脂微粒子とを膜化することで形成される樹脂被覆層と、を有することを特徴とするカプセルトナー。
【請求項２】
第１非晶性樹脂微粒子の体積平均粒子径ｄ１が５００ｎｍ以下であり、第２非晶性樹脂微粒子の体積平均粒子径ｄ２が２０ｎｍ以上であり、
第１非晶性樹脂微粒子の体積平均粒子径ｄ１と、第２非晶性樹脂微粒子の体積平均粒子径をｄ２とが、下記式（１）を満たすことを特徴とする請求項１に記載のカプセルトナー。
０．１≦ｄ２／ｄ１≦０．７                                    …（１）
【請求項３】
第１非晶性樹脂からなる第１非晶性樹脂微粒子と、第２非晶性樹脂からなり、第１非晶性樹脂微粒子よりも体積平均粒子径の小さい第２非晶性樹脂微粒子と、結着樹脂および着色剤を含むトナー母粒子とを撹拌混合し、トナー母粒子の表面に第１非晶性樹脂微粒子および第２非晶性樹脂微粒子を付着させて混合樹脂微粒子付着トナー母粒子を得る非晶性樹脂微粒子付着工程と、
トナー母粒子、第１非晶性樹脂微粒子および第２非晶性樹脂微粒子を可塑化させる液体である噴霧液体を、撹拌下で流動状態にある前記混合樹脂微粒子付着トナー母粒子に噴霧する噴霧工程と、
前記噴霧液体を噴霧しながら、前記混合樹脂微粒子付着トナー母粒子に含まれる第１非晶性樹脂微粒子および第２非晶性樹脂微粒子が軟化して膜化するまで撹拌を継続させて、トナー母粒子の表面に樹脂被覆層を形成する膜化工程とを含むことを特徴とするカプセルトナーの製造方法。
【請求項４】
前記非晶性樹脂微粒子付着工程は、
第１非晶性樹脂微粒子と第２非晶性樹脂微粒子とを撹拌混合して混合樹脂微粒子を得る混合樹脂微粒子作製工程と、
トナー母粒子と混合樹脂微粒子とを撹拌混合して、トナー母粒子の表面に混合樹脂微粒子を付着させて混合樹脂微粒子付着トナー母粒子を得る混合樹脂微粒子付着工程とを含むことを特徴とする請求項３に記載のカプセルトナーの製造方法。
【請求項５】
結着樹脂および着色剤を含むトナー母粒子と、第１非晶性樹脂からなる第１非晶性樹脂微粒子とを撹拌混合し、トナー母粒子の表面に第１非晶性樹脂微粒子を付着させて第１非晶性樹脂微粒子付着トナー母粒子を得る第１非晶性樹脂微粒子付着工程と、
第２非晶性樹脂からなり、第１非晶性樹脂微粒子よりも体積平均粒子径の小さい第２非晶性樹脂微粒子と、第１非晶性樹脂微粒子付着トナー母粒子とを撹拌混合し、第１非晶性樹脂微粒子付着トナー母粒子の表面に第２非晶性樹脂微粒子を付着させて第２非晶性樹脂微粒子付着トナー母粒子を得る第２非晶性樹脂微粒子付着工程と、
トナー母粒子、第１非晶性樹脂微粒子および第２非晶性樹脂微粒子を可塑化させる液体である噴霧液体を、撹拌下で流動状態にある前記第２非晶性樹脂微粒子付着トナー母粒子に噴霧する噴霧工程と、
前記噴霧液体を噴霧しながら、前記第２非晶性樹脂微粒子付着トナー母粒子に含まれる第１非晶性樹脂微粒子および第２非晶性樹脂微粒子が軟化して膜化するまで撹拌を継続させて、トナー母粒子の表面に樹脂被覆層を形成する膜化工程と、を含むことを特徴とするカプセルトナーの製造方法。
【請求項６】
第１非晶性樹脂微粒子の体積平均粒子径ｄ１が５００ｎｍ以下であり、第２非晶性樹脂微粒子の体積平均粒子径ｄ２が２０ｎｍ以上であり、
第１非晶性樹脂微粒子の体積平均粒子径ｄ１と、第２非晶性樹脂微粒子の体積平均粒子径をｄ２とが、下記式（１）を満たすことを特徴とする請求項３〜５のいずれか１つに記載のカプセルトナーの製造方法。
０．１≦ｄ２／ｄ１≦０．７                                    …（１）
【発明の詳細な説明】
【技術分野】
【０００１】
本発明は、カプセルトナーおよびカプセルトナーの製造方法に関する。
【背景技術】
【０００２】
電子写真方式を利用した画像形成装置では、たとえば帯電、露光、現像、転写、クリーニング、除電および定着の各工程を経ることにより画像が形成される。帯電工程で、回転駆動される感光体の表面を帯電装置によって均一に帯電し、露光工程で、帯電した感光体表面に露光装置によってレーザ光が照射され、感光体表面に静電潜像が形成される。次に現像工程で、感光体表面の静電潜像が現像装置によって現像剤を用いて現像されて感光体表面にトナー像が形成され、転写工程で、感光体表面のトナー像が転写装置によって転写材上に転写される。その後、定着工程で、定着装置で加熱されることによって、トナー像が転写材上に定着される。また、画像形成動作後に感光体表面上に残留した転写残留トナーは、クリーニング工程で、クリーニング装置により除去されて所定の回収部に回収され、除電工程で、クリーニング後の感光体表面における残留電荷が、次の画像形成に備えるために、除電装置により除電される。
【０００３】
このような画像形成装置で用いる現像剤は、トナーを含む。トナーの流動性、転写性、帯電性を向上させる方法として、たとえば、トナー母粒子の表面を、トナー母粒子よりも耐熱性の高い樹脂からなる樹脂被覆層で被覆してカプセルトナーとする方法がある。トナー母粒子の表面が樹脂被覆層で被覆されることによって、トナー母粒子に含まれる離型剤などの低融点成分が溶け出すことが抑制されるので、現像工程における耐ブロッキング性が向上し、トナーの流動性、転写性および帯電性が向上する。
【０００４】
しかしながら、カプセルトナーは、一般的に、定着工程において、樹脂被覆層によってトナー母粒子に含まれる離型剤が溶け出しにくくなるので、低温オフセットおよび高温オフセットが発生し易くなり、充分に広い非オフセット領域が得られないという問題がある。
【０００５】
このような問題を解決するために、たとえば、特許文献１には、トナー母粒子表面に、結晶性ポリエステル樹脂および非晶性樹脂を含む樹脂被覆層を設けたカプセルトナーが開示されている。
【先行技術文献】
【特許文献】
【０００６】
【特許文献１】特開２０１１−７０１５２号公報
【発明の概要】
【発明が解決しようとする課題】
【０００７】
しかしながら、特許文献１に開示のカプセルトナーが、粉砕法で作製され、不定形で多数の凹凸が存在するトナー母粒子を用いて作製されたものである場合、現像装置の中で長時間撹拌すると局所的な樹脂被覆層の剥がれが発生する。
【０００８】
このように局所的な樹脂被覆層の剥がれが発生したカプセルトナーは、流動性が低下するので、現像装置に新たに補給されたカプセルトナーの混ざり込みが悪化する、すなわち、すでに現像装置内に存在するカプセルトナーに、現像装置に新たに補給されたカプセルトナーが充分に混ざり込むまでに時間がかかるという問題がある。その結果、現像装置にカプセルトナーが新たに補給されると、現像剤の帯電性が低下することになる。
【０００９】
本発明の目的は、低温オフセットおよび高温オフセットの発生を抑制し、長時間撹拌しても流動性の低下を抑制することができるカプセルトナーおよびその製造方法を提供することである。
【課題を解決するための手段】
【００１０】
本発明は、結着樹脂および着色剤を含むトナー母粒子と、
トナー母粒子の表面に設けられる樹脂被覆層であって、第１非晶性樹脂からなる第１非晶性樹脂微粒子と、第２非晶性樹脂からなり、第１非晶性樹脂微粒子よりも体積平均粒子径の小さい第２非晶性樹脂微粒子とを膜化することで形成される樹脂被覆層と、を有することを特徴とするカプセルトナーである。
【００１１】
また本発明は、第１非晶性樹脂微粒子の体積平均粒子径ｄ１が５００ｎｍ以下であり、第２非晶性樹脂微粒子の体積平均粒子径ｄ２が２０ｎｍ以上であり、
第１非晶性樹脂微粒子の体積平均粒子径ｄ１と、第２非晶性樹脂微粒子の体積平均粒子径をｄ２とが、下記式（１）を満たすことを特徴とする。
０．１≦ｄ２／ｄ１≦０．７                                    …（１）
【００１２】
また本発明は、第１非晶性樹脂からなる第１非晶性樹脂微粒子と、第２非晶性樹脂からなり、第１非晶性樹脂微粒子よりも体積平均粒子径の小さい第２非晶性樹脂微粒子と、結着樹脂および着色剤を含むトナー母粒子とを撹拌混合し、トナー母粒子の表面に第１非晶性樹脂微粒子および第２非晶性樹脂微粒子を付着させて混合樹脂微粒子付着トナー母粒子を得る非晶性樹脂微粒子付着工程と、
トナー母粒子、第１非晶性樹脂微粒子および第２非晶性樹脂微粒子を可塑化させる液体である噴霧液体を、撹拌下で流動状態にある前記混合樹脂微粒子付着トナー母粒子に噴霧する噴霧工程と、
前記噴霧液体を噴霧しながら、前記混合樹脂微粒子付着トナー母粒子に含まれる第１非晶性樹脂微粒子および第２非晶性樹脂微粒子が軟化して膜化するまで撹拌を継続させて、トナー母粒子の表面に樹脂被覆層を形成する膜化工程とを含むことを特徴とするカプセルトナーの製造方法である。
【００１３】
また本発明では、前記非晶性樹脂微粒子付着工程は、
第１非晶性樹脂微粒子と第２非晶性樹脂微粒子とを撹拌混合して混合樹脂微粒子を得る混合樹脂微粒子作製工程と、
トナー母粒子と混合樹脂微粒子とを撹拌混合して、トナー母粒子の表面に混合樹脂微粒子を付着させて混合樹脂微粒子付着トナー母粒子を得る混合樹脂微粒子付着工程とを含むことを特徴とする。
【００１４】
また本発明は、結着樹脂および着色剤を含むトナー母粒子と、第１非晶性樹脂からなる第１非晶性樹脂微粒子とを撹拌混合し、トナー母粒子の表面に第１非晶性樹脂微粒子を付着させて第１非晶性樹脂微粒子付着トナー母粒子を得る第１非晶性樹脂微粒子付着工程と、
第２非晶性樹脂からなり、第１非晶性樹脂微粒子よりも体積平均粒子径の小さい第２非晶性樹脂微粒子と、第１非晶性樹脂微粒子付着トナー母粒子とを撹拌混合し、第１非晶性樹脂微粒子付着トナー母粒子の表面に第２非晶性樹脂微粒子を付着させて第２非晶性樹脂微粒子付着トナー母粒子を得る第２非晶性樹脂微粒子付着工程と、
トナー母粒子、第１非晶性樹脂微粒子および第２非晶性樹脂微粒子を可塑化させる液体である噴霧液体を、撹拌下で流動状態にある前記第２非晶性樹脂微粒子付着トナー母粒子に噴霧する噴霧工程と、
前記噴霧液体を噴霧しながら、前記第２非晶性樹脂微粒子付着トナー母粒子に含まれる第１非晶性樹脂微粒子および第２非晶性樹脂微粒子が軟化して膜化するまで撹拌を継続させて、トナー母粒子の表面に樹脂被覆層を形成する膜化工程と、を含むことを特徴とするカプセルトナーの製造方法である。
【００１５】
また本発明は、第１非晶性樹脂微粒子の体積平均粒子径ｄ１が５００ｎｍ以下であり、第２非晶性樹脂微粒子の体積平均粒子径ｄ２が２０ｎｍ以上であり、
第１非晶性樹脂微粒子の体積平均粒子径ｄ１と、第２非晶性樹脂微粒子の体積平均粒子径をｄ２とが、下記式（１）を満たすことを特徴とする。
０．１≦ｄ２／ｄ１≦０．７                                    …（１）
【発明の効果】
【００１６】
本発明によれば、カプセルトナーは、結着樹脂および着色剤を含むトナー母粒子と、トナー母粒子の表面に設けられる樹脂被覆層とを含む。樹脂被覆層は、第１非晶性樹脂からなる第１非晶性樹脂微粒子と、第２非晶性樹脂からなり、第１非晶性樹脂微粒子よりも体積平均粒子径の小さい第２非晶性樹脂微粒子とを膜化することで形成される。
【００１７】
樹脂被覆層が、第１非晶性樹脂微粒子と、第１非晶性樹脂微粒子よりも体積平均粒子径の小さい第２非晶性樹脂微粒子とを膜化することで形成されることによって、全体にわたって疎密の度合いが適度かつ均一な樹脂被覆層となるものと考えられる。
【００１８】
樹脂被覆層の疎密の度合いが全体にわたって適度かつ均一であることによって、定着工程において、トナー母粒子に含まれる離型剤がカプセルトナーの表面に染み出すので、低温オフセットおよび高温オフセットの発生を抑制することができる。また、長時間にわたって現像装置内で撹拌したとしても、トナー母粒子表面から樹脂被覆層が剥離することを抑制できるので、流動性の低下を抑制することができる。
【００１９】
また本発明によれば、第１非晶性樹脂微粒子の体積平均粒子径ｄ１が５００ｎｍ以下であり、第２非晶性樹脂微粒子の体積平均粒子径ｄ２が２０ｎｍ以上である。また、第１非晶性樹脂微粒子の体積平均粒子径ｄ１と、第２非晶性樹脂微粒子の体積平均粒子径をｄ２とが、上記式（１）を満たす。
【００２０】
第１非晶性樹脂微粒子の体積平均粒子径ｄ１、第２非晶性樹脂微粒子の体積平均粒子径ｄ２が上記範囲であり、かつ第１非晶性樹脂微粒子の体積平均粒子径ｄ１と、第２非晶性樹脂微粒子の体積平均粒子径ｄ２とが上記式（１）を満たすことによって、樹脂被覆層の疎密の度合いをより適正化することができるので、現像工程において、樹脂被覆層の剥離を一層抑制することができるとともに、定着工程において、離型剤の染み出しが不足することによる高温オフセットおよび低温オフセットの発生を抑制することができる。したがって、流動性の低下が一層抑制され、非オフセット領域の広い定着性の良好なカプセルトナーとなる。
【００２１】
また本発明によれば、カプセルトナーの製造方法は、非晶性樹脂微粒子付着工程と、噴霧工程と、膜化工程とを含む。
【００２２】
非晶性樹脂微粒子付着工程では、第１非晶性樹脂からなる第１非晶性樹脂微粒子と、第２非晶性樹脂からなり、第１非晶性樹脂微粒子よりも体積平均粒子径の小さい第２非晶性樹脂微粒子と、結着樹脂および着色剤を含むトナー母粒子とを撹拌混合し、トナー母粒子の表面に第１非晶性樹脂微粒子および第２非晶性樹脂微粒子を付着させて混合樹脂微粒子付着トナー母粒子を得る。
【００２３】
噴霧工程では、トナー母粒子、第１非晶性樹脂微粒子および第２非晶性樹脂微粒子を可塑化させる液体である噴霧液体を、撹拌下で流動状態にある前記混合樹脂微粒子付着トナー母粒子に噴霧する。
【００２４】
膜化工程では、噴霧液体を噴霧しながら、混合樹脂微粒子付着トナー母粒子に含まれる第１非晶性樹脂微粒子および第２非晶性樹脂微粒子が軟化して膜化するまで撹拌を継続させて、トナー母粒子の表面に樹脂被覆層を形成する。
【００２５】
樹脂被覆層を形成するために、第１非晶性樹脂微粒子および第２非晶性樹脂微粒子を用いることによって、非晶性樹脂微粒子付着工程において、相対的に粒子径の大きい第１樹脂微粒子がトナー母粒子の凹部に入り込む。そのため、膜化工程において、トナー母粒子の表面に付着した全ての第１非晶性樹脂微粒子および第２非晶性樹脂微粒子に、機械的衝撃力による充分なストレスを付与することができるので、疎密の度合いが均一で強固な樹脂被覆層を形成することができる。
【００２６】
また、第１非晶性樹脂微粒子および第２非晶性樹脂微粒子が非晶性樹脂から構成されることによって、樹脂被覆層の疎密の度合いを適正化することができる。
【００２７】
また本発明によれば、非晶性樹脂微粒子付着工程は、第１非晶性樹脂微粒子と第２非晶性樹脂微粒子とを撹拌混合して混合樹脂微粒子を得る混合樹脂微粒子作製工程と、トナー母粒子と混合樹脂微粒子とを撹拌混合して、トナー母粒子の表面に混合樹脂微粒子を付着させて混合樹脂微粒子付着トナー母粒子を得る混合樹脂微粒子付着工程とを含む。
【００２８】
これによって、混合樹脂微粒子付着工程において、相対的に粒子径の大きい第１樹脂微粒子がトナー母粒子の凹部に入り込ませることができるので、膜化工程において、トナー母粒子の表面に付着した全ての第１非晶性樹脂微粒子および第２非晶性樹脂微粒子に、機械的衝撃力による充分なストレスを付与することができ、疎密の度合いが均一で強固な樹脂被覆層を形成することができる。
【００２９】
また本発明によれば、カプセルトナーの製造方法は、第１非晶性樹脂微粒子付着工程と、第２非晶性樹脂微粒子付着工程と、噴霧工程と、膜化工程とを含む。
【００３０】
第１非晶性樹脂微粒子付着工程では、結着樹脂および着色剤を含むトナー母粒子と、第１非晶性樹脂からなる第１非晶性樹脂微粒子とを撹拌混合し、トナー母粒子の表面に第１非晶性樹脂微粒子を付着させて第１非晶性樹脂微粒子付着トナー母粒子を得る。
【００３１】
第２非晶性樹脂微粒子付着工程では、第２非晶性樹脂からなり、第１非晶性樹脂微粒子よりも体積平均粒子径の小さい第２非晶性樹脂微粒子と、第１非晶性樹脂微粒子付着トナー母粒子とを撹拌混合し、第１非晶性樹脂微粒子付着トナー母粒子の表面に第２非晶性樹脂微粒子を付着させて第２非晶性樹脂微粒子付着トナー母粒子を得る。
【００３２】
噴霧工程では、トナー母粒子、第１非晶性樹脂微粒子および第２非晶性樹脂微粒子を可塑化させる液体である噴霧液体を、撹拌下で流動状態にある第２非晶性樹脂微粒子付着トナー母粒子に噴霧する。
【００３３】
膜化工程では、噴霧液体を噴霧しながら、第２非晶性樹脂微粒子付着トナー母粒子に含まれる第１非晶性樹脂微粒子および第２非晶性樹脂微粒子が軟化して膜化するまで撹拌を継続させて、トナー母粒子の表面に樹脂被覆層を形成する。
【００３４】
予め相対的に粒子径の大きい第１非晶性樹脂微粒子をトナー母粒子表面に付着させることによって、第１非晶性樹脂微粒子を、トナー母粒子の凹部に選択的に付着させ、凸部に付着することを抑制することができる。
【００３５】
そのため、膜化工程において、トナー母粒子の表面に付着した全ての第１非晶性樹脂微粒子および第２非晶性樹脂微粒子に、機械的衝撃力による充分なストレスを付与でき、樹脂被覆層の疎密の度合いが適度かつ均一な、より強固な樹脂被覆層を形成することができる。
【００３６】
また本発明によれば、第１非晶性樹脂微粒子の体積平均粒子径ｄ１が５００ｎｍ以下であり、第２非晶性樹脂微粒子の体積平均粒子径ｄ２が２０ｎｍ以上である。第１非晶性樹脂微粒子の体積平均粒子径ｄ１と、第２非晶性樹脂微粒子の体積平均粒子径をｄ２とが、上記式（１）を満たす。
【００３７】
第１非晶性樹脂微粒子の体積平均粒子径ｄ１、第２非晶性樹脂微粒子の体積平均粒子径ｄ２が上記範囲であり、かつ第１非晶性樹脂微粒子の体積平均粒子径ｄ１と、第２非晶性樹脂微粒子の体積平均粒子径ｄ２とが上記式（１）を満たすことによって、疎密の度合いがより適正化された樹脂被覆層を形成することができる。したがって、流動性の低下が一層抑制され、低温オフセットおよび高温オフセットの発生を抑制することができるカプセルトナーを得ることができる。
【図面の簡単な説明】
【００３８】
【図１】第１の実施形態であるカプセルトナーの製造方法を示す工程図である。
【図２】カプセルトナーの製造に用いるトナーの製造装置２０１の構成を示す正面図である。
【図３】図２に示すトナーの製造装置２０１を切断面線Ａ２００―Ａ２００で切断した断面図である。
【図４】粉体投入部２０６および粉体回収部２０７まわりの構成を示す正面図である。
【図５】第２の実施形態であるカプセルトナーの製造方法を示す工程図である。
【発明を実施するための形態】
【００３９】
１、カプセルトナー
本発明の実施の一形態であるカプセルトナーは、トナー母粒子と、トナー母粒子の表面に設けられる樹脂被覆層とを含む。トナー母粒子は、結着樹脂、着色剤および離型剤を含む。
【００４０】
樹脂被覆層は、第１非晶性樹脂微粒子である大粒径樹脂微粒子と、第２非晶性樹脂微粒子である小粒径樹脂微粒子とから形成される。大粒径樹脂微粒子は、第１非晶性樹脂からなる。小粒径樹脂微粒子は、大粒径樹脂微粒子よりも体積平均粒子径が小さく、第２非晶性樹脂からなる。
【００４１】
樹脂被覆層が、第１非晶性樹脂からなる大粒径樹脂微粒子および第２非晶性樹脂微粒子からなる小粒径樹脂微粒子から形成されることによって、全体にわたって疎密の度合いが適度で、かつ均一な樹脂被覆層とすることができるものと考えられる。
【００４２】
なお、樹脂被覆層の疎密の度合いが大きくなるほど、樹脂被覆層の内部の空隙が少なくなり、疎密の度合いが小さくなるほど、樹脂被覆層の内部の空隙が多くなる。疎密の度合いが適度であるとは、樹脂被覆層の内部において、大粒径樹脂微粒子と小粒径樹脂微粒子とが全面にわたって完全に接着しているのではなく、これらの粒子の間にある程度の空隙が形成されていることを示す。
【００４３】
樹脂被覆層の疎密の度合いが全体にわたって適度かつ均一であることによって、定着時において、トナー母粒子に含まれる離型剤がカプセルトナーの表面に染み出すので、低温オフセットおよび高温オフセットの発生を抑制することができる。また、長時間にわたって現像装置内で撹拌したとしても、トナー母粒子表面から樹脂被覆層が剥離することを抑制できるので、流動性の低下を抑制することができる。
【００４４】
以下、本発明のカプセルトナーの構成について詳細に述べる。
（トナー母粒子）
トナー母粒子は、結着樹脂と着色剤と離型剤とを含む。
【００４５】
結着樹脂としては、特に限定されることなく、公知の結着樹脂を使用でき、たとえば、ポリスチレン、スチレン−アクリル酸エステル共重合樹脂などのスチレン系樹脂、ポリメチルメタクリレートなどのアクリル系樹脂、ポリエチレンなどのポリオレフィン系樹脂、ポリエステル、ポリウレタン、エポキシ樹脂などが挙げられる。また原料モノマー混合物に後述する離型剤を混合し、重合反応を行って得られる樹脂を用いてもよい。結着樹脂は１種を単独で使用でき、または２種以上を併用できる。
【００４６】
前記結着樹脂の中でも、ポリエステルは、透明性に優れ、トナー粒子に良好な粉体流動性、低温定着性および二次色再現性などを付与できるため、カラートナー用の結着樹脂に好適である。ポリエステルとしては公知のものを使用でき、たとえば多塩基酸と多価アルコールとの重縮合物などが挙げられる。
【００４７】
多塩基酸としては、ポリエステル用モノマーとして知られるものを使用でき、たとえば、テレフタル酸、イソフタル酸、無水フタル酸、無水トリメリト酸、ピロメリト酸、ナフタレンジカルボン酸などの芳香族カルボン酸類、無水マレイン酸、フマル酸、琥珀酸、アルケニル無水琥珀酸、アジピン酸などの脂肪族カルボン酸類、これら多塩基酸のメチルエステル化物などが挙げられる。多塩基酸は１種を単独で使用でき、または２種以上を併用できる。
【００４８】
多価アルコールとしても、ポリエステル用モノマーとして知られるものを使用でき、たとえば、エチレングリコール、プロピレングリコール、ブタンジオール、ヘキサンジオール、ネオペンチルグリコール、グリセリンなどの脂肪族多価アルコール類、シクロヘキサンジオール、シクロヘキサンジメタノール、水添ビスフェノールＡなどの脂環式多価アルコール類、ビスフェノールＡのエチレンオキサイド付加物、ビスフェノールＡのプロピレンオキサイド付加物などの芳香族系ジオール類などが挙げられる。多価アルコールは１種を単独で使用でき、または２種以上を併用できる。
【００４９】
多塩基酸と多価アルコールとの重縮合反応は常法に従って実施でき、たとえば、有機溶媒の存在下または非存在下および重縮合触媒の存在下で、多塩基酸と多価アルコールとを接触させて行い、生成するポリエステルの酸価、軟化点などが所定の値になったところで終了する。これによりポリエステルが得られる。
【００５０】
多塩基酸の一部に、多塩基酸のメチルエステル化物を用いると、脱メタノール重縮合反応が起こる。この重縮合反応において、多塩基酸と多価アルコールとの配合比、反応率などを適宜変更することで、たとえば、ポリエステルの末端のカルボキシル基含有量を調整でき、ひいては得られるポリエステルの特性を変えることができる。また多塩基酸として無水トリメリト酸を用いると、ポリエステルの主鎖中にカルボキシル基を容易に導入でき、変性ポリエステルが得られる。ポリエステルの主鎖および／または側鎖にカルボキシル基、スルホン酸基などの親水性基を結合させ、水中で自己分散性ポリエステルを得ることもできる。またポリエステルとアクリル樹脂とをグラフト化して用いてもよい。
【００５１】
結着樹脂のガラス転移点は、３０℃以上８０℃以下が好ましい。結着樹脂のガラス転移点が３０℃未満であると、画像形成装置内部においてカプセルトナー粒子同士が熱凝集するブロッキングを発生しやすくなり、保存安定性が低下するおそれがある。結着樹脂のガラス転移点が８０℃を超えると、記録媒体へのカプセルトナーの定着性が低下し、定着不良が発生するおそれがある。
【００５２】
結着樹脂の軟化温度は、９０℃以上１５０℃以下が好ましい。
着色剤としては、電子写真分野で常用される有機系染料、有機系顔料、無機系染料、無機系顔料などを使用できる。
【００５３】
黒色の着色剤としては、たとえば、カーボンブラック、酸化銅、二酸化マンガン、アニリンブラック、活性炭、非磁性フェライト、磁性フェライトおよびマグネタイトなどが挙げられる。
【００５４】
黄色の着色剤としては、たとえば、黄鉛、亜鉛黄、カドミウムイエロー、黄色酸化鉄、ミネラルファストイエロー、ニッケルチタンイエロー、ネーブルイエローなどが挙げられる。
【００５５】
橙色の着色剤としては、たとえば、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ、Ｃ．Ｉ．ピグメントオレンジ３１、Ｃ．Ｉ．ピグメントオレンジ４３などが挙げられる。
【００５６】
赤色の着色剤としては、たとえば、ベンガラ、カドミウムレッド、鉛丹、硫化水銀、カドミウム、パーマネントレッド４Ｒ、リソールレッド、ピラゾロンレッド、ウオッチングレッドなどが挙げられる。
【００５７】
紫色の着色剤としては、たとえば、マンガン紫、ファストバイオレットＢ、メチルバイオレットレーキなどが挙げられる。
【００５８】
青色の着色剤としては、たとえば、紺青、コバルトブルー、アルカリブルーレーキ、ビクトリアブルーレーキ、フタロシアニンブルー、無金属フタロシアニンブルー、フタロシアニンブルー部分塩素化物などが挙げられる。
【００５９】
緑色の着色剤としては、たとえば、クロムグリーン、酸化クロム、ピクメントグリーンＢ、マイカライトグリーンレーキ、ファイナルイエローグリーンＧ、Ｃ．Ｉ．ピグメントグリーン７などが挙げられる。
【００６０】
白色の着色剤としては、たとえば、亜鉛華、酸化チタン、アンチモン白、硫化亜鉛などの化合物が挙げられる。
【００６１】
着色剤は１種を単独で使用でき、または２種以上の異なる色のものを併用できる。また同色であっても、２種以上を併用できる。着色剤の使用量は特に制限されないが、結着樹脂１００重量部に対して０．１重量部以上２０重量部以下が好ましく、０．２重量部以上１０重量部以下がより好ましい。
【００６２】
着色剤は、結着樹脂中に均一に分散させるために、マスターバッチ化して用いてもよい。また２種以上の着色剤を複合粒子化して用いてもよい。複合粒子は、たとえば、２種以上の着色剤に適量の水、低級アルコールなどを添加し、ハイスピードミルなどの一般的な造粒機で造粒し、乾燥させることによって製造できる。マスターバッチおよび複合粒子は、乾式混合の際にトナー組成物に混入される。
【００６３】
離型剤としては、たとえば、カルナウバワックスおよびその誘導体、パラフィンワックスおよびその誘導体、マイクロクリスタリンワックスおよびその誘導体などの石油系ワックス、フィッシャートロプシュワックスおよびその誘導体、ポリオレフィンワックス（ポリエチレンワックス、ポリプロピレンワックスなど）およびその誘導体、低分子量ポリプロピリンワックスおよびその誘導体、ポリオレフィン系重合体ワックス（低分子量ポリエチレンワックスなど）およびその誘導体などの炭化水素系合成ワックスなどが挙げられる。誘導体には、酸化物、ビニル系モノマーとワックスとのブロック共重合物、ビニル系モノマーとワックスとのグラフト変性物などが含まれる。
【００６４】
離型剤の使用量は特に制限されず広い範囲から適宜選択できるが、結着樹脂１００重量部に対して０．２重量部以上２０重量部以下が好ましく、０．５重量部以上１０重量部以下がより好ましく、１．０重量部以上８．０重量部以下がさらに好ましい。
【００６５】
トナー母粒子には、結着樹脂および着色剤の他に必要応じて電荷制御剤が含まれてもよい。電荷制御剤としてはこの分野で常用される正電荷制御用および負電荷制御用の電荷制御剤を使用できる。
【００６６】
正電荷制御用の電荷制御剤としては、たとえば、ニグロシン染料、塩基性染料、四級アンモニウム塩、四級ホスホニウム塩、アミノピリン、ピリミジン化合物、多核ポリアミノ化合物、アミノシラン、ニグロシン染料およびその誘導体、トリフェニルメタン誘導体、グアニジン塩、アミジン塩などが挙げられる。
【００６７】
負電荷制御用の電荷制御剤としては、オイルブラック、スピロンブラックなどの油溶性染料、含金属アゾ化合物、アゾ錯体染料、ナフテン酸金属塩、サリチル酸およびその誘導体の金属錯体および金属塩（金属はクロム、亜鉛、ジルコニウムなど）、有機ベントナイト化合物、ホウ素化合物、脂肪酸石鹸、長鎖アルキルカルボン酸塩、樹脂酸石鹸などが挙げられる。
【００６８】
電荷制御剤は１種を単独で使用でき、または必要に応じて２種以上を併用できる。電荷制御剤の使用量は特に制限されず広い範囲から適宜選択できるが、好ましくは、結着樹脂１００重量部に対して０．５重量部以上３重量部以下である。
【００６９】
トナー母粒子の体積平均粒径は、３μｍ以上１０μｍ以下が好ましく、５μｍ以上８μｍ以下がより好ましい。
トナー母粒子の変動係数は、１０％以上３０％以下が好ましい。
【００７０】
トナー母粒子の形状係数ＳＦ２は、１２０以上１６０以下が好ましい。形状係数ＳＦ２は、粒子の凹凸の度合いを示す。
【００７１】
（樹脂被覆層）
樹脂被覆層は、第１非晶性樹脂からなる大粒径微粒子と、第２非晶性樹脂からなる小粒径樹脂微粒子とを膜化させて形成される。
【００７２】
非晶性樹脂は、高分子が無定形状態にあり、結晶性が低く、結晶性指数が０．６未満、あるいは結晶性指数が１．５を超える樹脂である。なお、結晶性樹脂は、高分子が規則正しい分子構造をもち、樹脂中の結晶部分の割合（結晶化度）が大きく、結晶性指数が０．６〜１．５の樹脂である。
【００７３】
結晶性指数は、樹脂の軟化温度と吸熱の最高ピーク温度との比（軟化温度／吸熱の最高ピーク温度）で定義される値で、結晶性の指標となる。吸熱の最高ピーク温度とは、観測される吸熱ピークのうち、最も高温側にあるピークの温度を指す。吸熱の最高ピーク温度が軟化温度と２０℃以内の差であれば融点とみなし、軟化温度との差が２０℃を超える場合はガラス転移に起因するものとみなす。
【００７４】
結晶化の度合いは、原料モノマーの種類とその比率、および製造条件(たとえば、反応
温度、反応時間、冷却速度など)により調整することができる。
【００７５】
第１非晶性樹脂および第２非晶性樹脂としては、たとえば、ポリスチレン樹脂などのスチレン系樹脂、スチレンアクリル共重合樹脂、ポリメチルメタクリレートなどのアクリル系樹脂、ポリエチレンなどのポリオレフィン系樹脂、ポリエステル、ポリウレタン、エポキシ樹脂が挙げられる。
【００７６】
スチレンアクリル共重合体樹脂は、モノマーの配合により疎水性を制御することができ、高温高湿環境における帯電低下を抑止することが可能である。また重合度、配合比を選べることから、熱設計の自由度も高くトナー材料として好適に使用できる。
【００７７】
スチレンアクリル共重合体樹脂のアクリルモノマーとしては公知のものを使用でき、たとえば、置換基を有することのある、アクリル酸、メタアクリル酸、アクリル酸エステル、メタアクリル酸エステルなどが挙げられる。アクリルモノマーの具体例としては、たとえば、アクリル酸メチル、アクリル酸エチル、アクリル酸イソプロピル、アクリル酸ｎ−ブチル、アクリル酸イソブチル、アクリル酸ｎ−アミル、アクリル酸イソアミル、アクリル酸ｎ−ヘキシル、アクリル酸２−エチルヘキシル、アクリル酸ｎ−オクチル、アクリル酸デシル、アクリル酸ドデシルなどのアクリル酸エステル系単量体、メタクリル酸メチル、メタクリル酸プロピル、メタクリル酸ｎ−ブチル、メタクリル酸イソブチル、メタクリル酸ｎ−アミル、メタクリル酸ｎ−ヘキシル、メタクリル酸２−エチルヘキシル、メタクリル酸ｎ−オクチル、メタクリル酸デシル、メタクリル酸ドデシルなどのメタクリル酸エステル系単量体、アクリル酸ヒドロキシエチル、メタクリル酸ヒドロキシプロピルなどのヒドロキシル基含有（メタ）アクリル酸エステル系単量体などが挙げられる。アクリルモノマーは１種を単独で使用でき、または２種以上を併用できる。
【００７８】
スチレンアクリル共重合体樹脂のスチレン系モノマーとしては、公知のものを使用でき、たとえば、スチレン、α−メチルスチレンなどが挙げられる。スチレン系モノマーは１種を単独で使用でき、または２種以上を併用できる。これらのモノマーの重合は、一般的なラジカル開始剤を用い、溶液重合、懸濁重合、乳化重合などによって行われる。
【００７９】
第１非晶性樹脂と第２非晶性樹脂とは、同一のモノマー成分を含むことが好ましい。同一のモノマー成分を含むことによって、樹脂被覆層を全体にわたってより均一にすることができるので、樹脂被覆層がトナー母粒子から剥離することを一層抑制することができる。
【００８０】
第１非晶性樹脂および第２非晶性樹脂のガラス転移点は、５０℃以上８０℃以下が好ましい。
【００８１】
第１非晶性樹脂および第２非晶性樹脂の軟化点は、１００℃以上１４０℃以下が好ましい。
【００８２】
なお、第１非晶性樹脂と第２非晶性樹脂とで、ガラス転移点および軟化点は同一であることが好ましい。
【００８３】
大粒径樹脂微粒子の体積平均粒子径ｄ１は、８０ｎｍ以上５００ｎｍ以下が好ましく、小粒径樹脂微粒子の体積平均粒子径ｄ２は、２０ｎｍ以上４００ｎｍ以下が好ましい。
【００８４】
また、大粒径樹脂微粒子の体積平均粒子径ｄ１と、第２非晶性樹脂微粒子の体積平均粒子径をｄ２とが、下記式（１）を満たすことが好ましい。
０．１≦ｄ２／ｄ１≦０．７                                    …（１）
【００８５】
大粒径樹脂微粒子の体積平均粒子径ｄ１、小粒径樹脂微粒子の体積平均粒子径ｄ２が上記範囲であり、かつ大粒径樹脂微粒子の体積平均粒子径ｄ１と、小粒径樹脂微粒子の体積平均粒子径ｄ２との比率が上記式（１）を満たすことによって、樹脂被覆層の疎密の度合いをより適正にすることができるので、現像工程において、樹脂被覆層の剥離を一層抑制することができるとともに、定着工程において、離型剤の染み出しが不足することによる高温オフセットおよび低温オフセットの発生を抑制することができる。したがって、流動性の低下が一層抑制され、非オフセット領域の広い定着性の良好なカプセルトナーとなる。
【００８６】
大粒径樹脂微粒子の変動係数は、１０以上５０以下が好ましく、小粒径樹脂微粒子の変動係数は、５以上４０以下が好ましい。
【００８７】
２、カプセルトナーの製造方法
以下では、上述のような、樹脂被覆層の疎密の度合いが適度なカプセルトナーの製造方法について記載する。本発明の実施の一形態であるカプセルトナーの製造方法には、第１の実施形態と、第２の実施形態とがある。
【００８８】
（第１の実施形態）
図１は、第１の実施形態であるカプセルトナーの製造方法を示す工程図である。本実施形態のカプセルトナーの製造方法は、トナー母粒子を作製するトナー母粒子作製工程Ｓ１と、乾燥された樹脂微粒子を得る非晶性樹脂微粒子調製工程Ｓ２と、樹脂微粒子をトナー母粒子に付着させる非晶性樹脂微粒子付着工程Ｓ３と、トナー母粒子表面に樹脂被覆層を形成する成膜化工程Ｓ４とを含む。
【００８９】
（１）トナー母粒子作製工程Ｓ１
トナー母粒子作製工程Ｓ１ではトナー母粒子を作製する。本実施形態では、トナー母粒子は、粉砕法によって作製される。以下、混練粉砕法によってトナー母粒子を作製する方法を記載する。
【００９０】
粉砕法によるトナー母粒子の作製では、結着樹脂、着色剤およびその他の添加剤を含むトナー母粒子原料を、混合機で乾式混合した後、混練機によって溶融混練することによって溶融混練物を得る。この溶融混練物を冷却固化し、固化物を粉砕機で粉砕することによって微粉砕物を得る。その後、必要に応じて分級などの粒度調整を行うことによって、トナー母粒子が得られる。
【００９１】
混合機としては公知のものを使用でき、たとえばヘンシェルミキサ（商品名、三井鉱山株式会社製）、スーパーミキサ（商品名、株式会社カワタ製）、メカノミル（商品名、岡田精工株式会社製）などのヘンシェルタイプの混合装置、オングミル（商品名、ホソカワミクロン株式会社製）、ハイブリダイゼーションシステム（商品名、株式会社奈良機械製作所製）、コスモシステム（商品名、川崎重工業株式会社製）などが挙げられる。
【００９２】
混練機としては公知のものを使用でき、たとえば二軸押出し機、三本ロール、ラボブラストミルなどの一般的な混練機を使用できる。具体的には、たとえば、ＴＥＭ−１００Ｂ（商品名、東芝機械株式会社製）、ＰＣＭ−６５／８７、ＰＣＭ−３０（以上いずれも商品名、株式会社池貝製）などの１軸または２軸のエクストルーダ、ニーデックス（商品名、三井鉱山株式会社製）などのオープンロール方式の混練機が挙げられる。
【００９３】
粉砕機としては、たとえば超音速ジェット気流を利用して粉砕するジェット式粉砕機、および高速で回転する回転子（ロータ）と固定子（ライナ）との間に形成される空間に固化物を導入して粉砕する衝撃式粉砕機が挙げられる。
【００９４】
分級としては、遠心力および風力による分級によって過粉砕されたトナー母粒子を除去できる公知の分級機を使用することができ、たとえば、旋回式風力分級機（ロータリー式風力分級機）などが挙げられる。
【００９５】
（２）非晶性樹脂微粒子調製工程Ｓ２
非晶性樹脂微粒子調製工程Ｓ２では、大粒径樹脂微粒子および小粒径樹脂微粒子を調製する。以下では、大粒径樹脂微粒子および小粒径樹脂微粒子をまとめて非晶性樹脂微粒子と記載する場合もある。非晶性樹脂微粒子は、たとえば、非晶性樹脂微粒子原料である第１非晶性樹脂や第２非晶性樹脂を分散媒体中に分散させた後、ホモジナイザーなどで乳化分散させて細粒化して得られる。また、第１非晶性樹脂や第２非晶性樹脂のモノマー成分を分散媒体中で重合させることによっても得られる。
【００９６】
なお、第１非晶性樹脂や第２非晶性樹脂をホモジナイザーなどで乳化分散させた状態、および第１非晶性樹脂や第２非晶性樹脂のモノマー成分を重合させた状態は、非晶性樹脂微粒子が分散媒体中に分散している状態であり、この非晶性樹脂微粒子が分散媒体中に分散した非晶性樹脂微粒子分散液から、分散媒体を蒸発させるなどして、非晶性樹脂微粒子のみを取り出す必要がある。分散媒体としては、非晶性樹脂微粒子を溶解させずに分散させる溶剤が用いられ、たとえば水が挙げられる。
【００９７】
このようにして得られる非晶性樹脂微粒子は、乾燥されていることが好ましい。非晶性樹脂微粒子の乾燥にはどのような方法を用いてもよく、たとえば熱風受熱式乾燥、伝導伝熱式乾燥、遠赤外線乾燥、マイクロ波乾燥などの方法で乾燥させる。
【００９８】
（３）非晶性樹脂微粒子付着工程Ｓ３
非晶性樹脂微粒子付着工程Ｓ３では、トナー母粒子の表面に大粒径樹脂微粒子と小粒径樹脂微粒子とを付着させる。非晶性樹脂微粒子付着工程Ｓ３は、混合樹脂微粒子作製工程Ｓ３ａと、混合樹脂微粒子付着工程Ｓ３ｂとを含む。
【００９９】
（３）−１、混合樹脂微粒子作製工程Ｓ３ａ
混合樹脂微粒子作製工程Ｓ３ａでは、非晶性樹脂微粒子調製工程Ｓ２で調製した大粒径樹脂微粒子と小粒径樹脂微粒子とを混合機で混合して、混合樹脂微粒子を得る。
【０１００】
混合機としては、ヘンシェルミキサ（商品名、三井鉱山株式会社製）、スーパーミキサ（商品名、株式会社カワタ製）、メカノミル（商品名、岡田精工株式会社製）などのヘンシェルタイプの混合装置、オングミル（商品名、ホソカワミクロン株式会社製）、ハイブリダイゼーションシステム（商品名、株式会社奈良機械製作所製）、コスモシステム（商品名、川崎重工業株式会社製）などが挙げられる。
【０１０１】
装置の運転条件は、非晶性樹脂微粒子の材料、装置の種類などにより適宜設定することが好ましいが、たとえば、混合機の撹拌羽根の周速度は、２０ｍ／ｓ以上６０ｍ／ｓ以下が好ましい。
【０１０２】
大粒径樹脂微粒子の添加量と小粒径樹脂微粒子の添加量との割合は、８：２〜２：８が好ましい。
【０１０３】
（３）−２、混合樹脂微粒子付着工程Ｓ３ｂ
混合樹脂微粒子付着工程Ｓ３ｂでは、混合樹脂微粒子とトナー母粒子とを撹拌混合することで、トナー母粒子の表面に混合樹脂微粒子を付着させ、混合樹脂微粒子付着トナー母粒子を得る。
【０１０４】
混合樹脂微粒子とトナー母粒子とを撹拌混合する装置としては、混合樹脂微粒子作製工程Ｓ３ａで用いられた装置と同じ混合機を用いることができる。
【０１０５】
混合機によって撹拌混合することによって、混合樹脂微粒子に衝撃力が負荷されて、非晶性樹脂微粒子が一次粒子にまで解砕されるので、トナー母粒子の表面に混合樹脂微粒子を均一に付着（固定化）させることができる。
【０１０６】
混合樹脂微粒子の添加量は、特に限定されないが、トナー母粒子の表面全面が被覆される必要があるため、トナー母粒子１００重量部に対して、１重量部以上３０重量部以下が好ましい。このような割合で混合樹脂微粒子が用いられると、トナー母粒子の表面全面に混合樹脂微粒子を付着させることができ、トナー母粒子の表面全面に樹脂被覆層を形成することができる。その結果、現像工程において、トナー母粒子に含まれる離型剤が染み出すことによって発生するカプセルトナーの凝集をより確実に防止できる。
【０１０７】
混合樹脂微粒子の添加量が１重量部未満であると、トナー母粒子の表面全面を被覆することができず、現像工程において、トナー母粒子に含まれる離型剤が染み出すおそれがある。混合樹脂微粒子の添加量が３０重量部を超えると、樹脂被覆層の膜厚が大きくなり過ぎるので、混合樹脂微粒子の構成材料によっては、カプセルトナーの定着性が低下するおそれがある。
【０１０８】
（４）成膜化工程Ｓ４
成膜化工程Ｓ４では、トナー母粒子の表面に樹脂被覆層を形成する。まず、本工程で用いるトナーの製造装置２０１について図２〜図４を用いて説明する。
【０１０９】
＜トナーの製造装置＞
図２は、カプセルトナーの製造に用いるトナーの製造装置２０１の構成を示す正面図である。図３は、図２に示すトナーの製造装置２０１を切断面線Ａ２００―Ａ２００で切断した断面図である。
【０１１０】
トナーの製造装置２０１は回転撹拌装置であり、粉体流路２０２と、噴霧手段２０３と、回転撹拌手段２０４と、図示しない温度調整用ジャケットと、粉体投入部２０６と、粉体回収部２０７とを含んで構成される。
【０１１１】
（粉体流路）
粉体流路２０２は、撹拌部２０８と、粉体流過部２０９とから構成される。撹拌部２０８は、内部空間を有する円筒形状の容器状部材である。回転撹拌室である撹拌部２０８には、開口部２１０，２１１が形成される。
【０１１２】
開口部２１０は、撹拌部２０８の軸方向一方の端壁２０８ａにおける略中央部において、端壁２０８ａを厚み方向に貫通するように形成される。また、開口部２１１は、端壁２０８ａに垂直な周壁２０８ｂの上方に開口して形成される。
【０１１３】
循環管である粉体流過部２０９は、一端が開口部２１０と接続され、他端が開口部２１１と接続される。これによって撹拌部２０８の内部空間と粉体流過部２０９の内部空間とが連通され、粉体流路２０２が形成される。この粉体流路２０２を、混合樹脂微粒子付着トナー母粒子および気体が流過する。粉体流路２０２は、混合樹脂微粒子付着トナー母粒子が流動する方向である粉体流動方向２１４が一定となるように設けられる。
【０１１４】
なお、粉体流路２０２内の温度は、混合樹脂微粒子付着トナー母粒子の流動によって、どの部分においてもほぼ均一となる。
【０１１５】
（回転撹拌手段）
回転撹拌手段２０４は、回転軸部材２１８と、円盤状の回転盤２１９と、複数の撹拌羽根２２０とを含む。
【０１１６】
回転軸部材２１８は、撹拌部２０８の軸線に一致する軸線を有しかつ撹拌部２０８の軸線方向他方の端壁２０８ｃに、端壁２０８ｃを厚み方向に貫通して形成される回転軸部２２１ａに挿通されるように設けられ、図示しないモータによって軸線回りに回転する円柱棒状部材である。
【０１１７】
回転盤２１９は、その軸線が回転軸部材２１８の軸線に一致するように回転軸部材２１８に支持され、回転軸部材２１８の回転に伴い回転する円盤状部材である。
【０１１８】
複数の撹拌羽根２２０は、回転盤２１９の周縁部分によって支持され、回転盤２１９の回転に伴って回転する。回転軸部２２１ａには、ガス排出口２２１ｂが接続されたガス排出部２２２が設けられる。
【０１１９】
（噴霧手段）
噴霧手段２０３は、粉体流路２０２の外壁に形成される開口に挿通されて設けられ、粉体流過部２０９において、混合樹脂微粒子付着トナー母粒子の流動方向２１４における開口部２１１に最も近い側の上流側に設けられる。
【０１２０】
噴霧手段２０３は、図示しない噴霧液体を貯留する液体貯留部と、図示しないキャリアガスを供給するキャリアガス供給部と、噴霧液体とキャリアガスとを混合し得られる混合物を粉体流路２０２内に存在する混合樹脂微粒子付着トナー母粒子に向けて噴射し、噴霧液体の液滴を混合樹脂微粒子付着トナー母粒子に噴霧する二流体ノズル２０３ａと、図示しない噴霧量制御手段とを備える。
【０１２１】
噴霧液体としては、水、ならびにトナー母粒子および非晶性樹脂微粒子を溶解せず可塑化させる効果のある極性有機溶媒が使用される。極性有機溶媒としては、特に限定されないが、低級アルコールやアセトニトリルなどの有機溶剤が挙げられる。
【０１２２】
また、噴霧液体の粘度は、５ｃＰ以下であることが好ましい。ここで、「液体の粘度」とは、たとえば、コーンプレート型回転式粘度計を用いて２５℃において測定される粘度を意味する。
【０１２３】
粘度５ｃＰ以下の揮発性液体としては、低級アルコールが挙げられる。低級アルコールは粘度が小さくかつ蒸発し易いので、噴霧された液滴が粗大化せず、均一でかつ微細な液滴径の揮発性液体の噴霧が可能となる。また、混合樹脂微粒子付着トナー母粒子と揮発性液体の液滴との衝突時には、さらに液滴の微細化を促進できる。これらにより、混合樹脂微粒子付着トナー母粒子の表面を均一に濡らし、馴染ませ、衝突エネルギーとの相乗効果で混合樹脂微粒子付着トナー母粒子を軟化させ、その結果、均一性に優れたカプセルトナーを得ることができる。
【０１２４】
また、低級アルコールは、混合樹脂微粒子付着トナー母粒子のトナー母粒子に対する濡れ性が高く、トナー母粒子の全表面または大部分に樹脂被覆層を形成させることを容易にする。また、低級アルコールにより可塑化された混合樹脂微粒子付着トナー母粒子は、外力によって変形して、トナー母粒子の表面に均一な樹脂被覆層を形成する。また、低級アルコールは、乾燥し易く、樹脂被覆層の形成後に揮発性液体を除去するための乾燥時間を短縮でき、得られたカプセルトナー同士の凝集を抑制できる。
【０１２５】
低級アルコールとしては、たとえば、メタノール、エタノール、プロパノール、ブタノールなどが挙げられ、これらの中でもエタノールが特に好ましい。
【０１２６】
キャリアガス供給部には、図示しないフロート式の流量計が設けられ、キャリアガスの供給量を測定することができる。キャリアガスとしては、圧縮エアなどを用いることができる。二流体ノズル２０３ａは液管と空気管とを含み、２つの管の一部が連結され中心がずれない構造を持っている。二流体ノズル２０３ａは噴霧液体を一定速度で噴霧し、噴霧液体の濃度は粉体流路２０２内で一定に保たれる。
【０１２７】
噴霧手段２０３が噴霧液体を噴霧する液体噴霧方向と粉体流動方向２１４とのなす角度（噴霧角度）θは、噴霧液体が混合樹脂微粒子付着トナー母粒子の表面に均一に噴霧されるように設定すればよく、噴霧角度θは、たとえば、好ましくは０〜４５°であり、より好ましくは０°（平行）である。図３のΦは噴霧液体の広がり角度を示す。
【０１２８】
前記循環手段と、後述する温度調整手段との相乗効果により、非晶性樹脂微粒子を可塑化し、膜厚と粒度の均一なカプセルトナーを得ることができる。
【０１２９】
（温度調整用ジャケット）
温度調整手段である図示しない温度調整用ジャケットは、粉体流路２０２の外側の少なくとも一部に設けられ、ジャケット内部の空間に冷却媒または加温媒を通して粉体流路２０２内と回転撹拌手段２０４を、トナー母粒子に含まれる結着樹脂のガラス転移点以下の温度に調整する。
【０１３０】
これによって、膜化工程Ｓ４ｃにおいて、粉体流路２０２内の温度が高すぎることによる、混合樹脂微粒子付着トナー母粒子同士の付着を防止することができるとともに、粉体流路２０２内の温度が低すぎ、噴霧液体がガス化されずに粉体流路２０２内部に滞留することを防止することができる。
【０１３１】
温度調整用ジャケットは、粉体流路２０２壁面の、混合樹脂微粒子付着トナー母粒子が付着しやすい部分に設けられることが好ましく、たとえば、粉体流過部２０９内壁の、噴霧手段２０３より粉体流動方向２１４下流の部分に設けられる。
【０１３２】
また、温度調整用ジャケットは、撹拌部２０８壁面の、開口部２１０付近の部分に設けられる。そのように温度調整用ジャケットを設けることによって、開口部２１０から撹拌部２０８に流入する混合樹脂微粒子付着トナー母粒子と、撹拌部２０８内を流動する混合樹脂微粒子付着トナー母粒子との衝突による、開口部２１０付近への混合樹脂微粒子付着トナー母粒子の付着を防ぐことができる。
【０１３３】
さらに、温度調整用ジャケットは、粉体流過部２０９壁面全部および撹拌部２０８壁面全部に設けられることがより好ましい。そのように温度調整用ジャケットを設けることによって、混合樹脂微粒子付着トナー母粒子の粉体流路２０２内壁面への付着を一層確実に防止することができる。
【０１３４】
（粉体投入部および粉体回収部）
粉体流路２０２の粉体流過部２０９には、粉体投入部２０６と、粉体回収部２０７とが接続される。図４は、粉体投入部２０６および粉体回収部２０７まわりの構成を示す正面図である。
【０１３５】
粉体投入部２０６は、混合樹脂微粒子付着トナー母粒子を供給する図示しないホッパと粉体流路２０２とを連通する供給管２１２と、供給管２１２に設けられる電磁弁２１３とを備える。
【０１３６】
ホッパから供給される混合樹脂微粒子付着トナー母粒子は、電磁弁２１３によって供給管２１２内の流路が開放されている状態において、供給管２１２を介して粉体流路２０２に供給される。粉体流路２０２に供給される混合樹脂微粒子付着トナー母粒子は、回転撹拌手段２０４による撹拌により、一定の粉体流動方向２１４に流過する。また電磁弁２１３により供給管２１２内の流路が閉鎖されている状態においては、混合樹脂微粒子付着トナー母粒子は粉体流路２０２に供給されない。
【０１３７】
粉体回収部２０７は、回収タンク２１５と、回収タンク２１５と粉体流路２０２とを連通する回収管２１６と、回収管２１６に設けられる電磁弁２１７とを備える。電磁弁２１７により回収管２１６内の流路が開放されている状態において、粉体流路２０２を流過するカプセルトナー粒子は回収管２１６を介して回収タンク２１５に回収される。また、電磁弁２１７により回収管２１６内の流路が閉鎖されている状態においては、粉体流路２０２を流過するカプセルトナー粒子は回収されない。
【０１３８】
上述したようなトナーの製造装置２０１は、市販品の撹拌装置と噴霧装置とを組合せて得ることもできる。粉体流路および回転撹拌装置を備える市販の撹拌装置としては、たとえば、ハイブリダイゼーションシステム（商品名、株式会社奈良機械製作所製）などが挙げられる。このような撹拌装置に噴霧液体を噴霧する噴霧装置を取付けることによって、本実施形態のカプセルトナーの製造方法に用いるトナーの製造装置２０１とすることができる。
【０１３９】
このようなトナーの製造装置２０１を用いる成膜化工程Ｓ４は、温度調整工程Ｓ４ａと、噴霧工程Ｓ４ｂと、膜化工程Ｓ４ｃと、回収工程Ｓ４ｄとを含む。
【０１４０】
（４）−１、温度調整工程Ｓ４ａ
温度調整工程Ｓ４ａでは、回転撹拌手段２０４を回転させながら、粉体流路２０２内および回転撹拌手段２０４の外側に配設した温度調整用ジャケット内部の空間に冷媒体または温媒体を通すことで、粉体流路２０２内および回転撹拌手段２０４の温度を、結着樹脂のガラス転移点以下の温度に調整する。この温度を、成膜化工程Ｓ４にわたって維持する。これによって、粉体流路２０２内の温度を、後述する噴霧工程Ｓ４ｂで投入される混合樹脂微粒子付着トナー母粒子が軟化変形しない温度以下に制御できる。
【０１４１】
（４）−２、噴霧工程Ｓ４ｂ
噴霧工程Ｓ４ｂでは、回転撹拌手段２０４の回転軸部材２１８が回転している状態で、混合樹脂微粒子付着トナー母粒子を、粉体投入部２０６から粉体流路２０２に投入した後、トナー母粒子および非晶性樹脂微粒子を溶解せずに可塑化する効果のある液体である噴霧液体を、流動状態にある混合樹脂微粒子付着トナー母粒子に噴霧する。
【０１４２】
噴霧液体の噴霧は、粉体投入部２０６から混合樹脂微粒子付着トナー母粒子を粉体流路２０２に投入した後、１．０分間以上１０分間以下、混合樹脂微粒子付着トナー母粒子を流動させ、粉体流路２０２における混合樹脂微粒子付着トナー母粒子の流動速度が安定されてから開始する。
【０１４３】
粉体流路２０２における混合樹脂微粒子付着トナー母粒子の流動速度が安定してから噴霧を開始することで、混合樹脂微粒子付着トナー母粒子に噴霧液体を均一に噴霧でき、樹脂被覆層が均一なカプセルトナーの収率を上げることができる。このとき、噴霧液体の噴霧量は、０．２〜２ｍｌ／分が好ましい。
【０１４４】
噴霧液体は、送液ポンプによって一定流量で噴霧手段２０３に送られ、噴霧手段２０３からキャリアガスによって噴霧される。噴霧された噴霧液体はガス化し、混合樹脂微粒子付着トナー母粒子の表面にガス化した噴霧液体が展延する。これによりトナー母粒子および非晶性樹脂微粒子が可塑化する。
【０１４５】
噴霧液体は、粉体流路２０２内のガス濃度が一定となるようにガス化され、ガス化した液体はガス排出口２２１ｂを通って粉体流路２０２外へ排出されることが好ましい。ガス化した液体の濃度を一定に保つことにより、濃度が一定に保たれていない場合と比べ噴霧液体の乾燥速度を上げることができる。そのため、未乾燥の噴霧液体の残存する混合樹脂微粒子付着トナー母粒子が互いに付着することを防ぎ、混合樹脂微粒子付着トナー母粒子の凝集を抑制できる。その結果、樹脂被覆層が均一なカプセルトナーの収率をより向上できる。
【０１４６】
ガス排出部２２２において濃度センサにより測定される、粉体流路２０２内のガス化された噴霧液体の濃度は、３ｖｏｌ％以下程度であることが好ましい。噴霧液体の濃度が３ｖｏｌ％以下程度であることによって、噴霧液体の乾燥速度を充分に大きくできるので、未乾燥の噴霧液体の残存する混合樹脂微粒子付着トナー母粒子同士が互いに付着することを防ぎ、混合樹脂微粒子付着トナー母粒子の凝集を抑制できる。
【０１４７】
またガス化された噴霧液体の濃度は、０．１ｖｏｌ％以上３．０ｖｏｌ％以下であることがさらに好ましい。噴霧液体の濃度がこのような範囲内であると、生産性を低下させることなく、混合樹脂微粒子付着トナー母粒子の凝集を防止できる。
噴霧工程Ｓ４ｂの時間は、２．０分間以上４０分間以下が好ましい。
【０１４８】
（４）−３、膜化工程Ｓ４ｃ
膜化工程Ｓ４ｃでは、噴霧液体を噴霧しながら、混合樹脂微粒子付着トナー母粒子に含まれる非晶性樹脂微粒子が軟化して膜化するまで回転撹拌手段２０４の撹拌を継続させて、トナー母粒子表面に樹脂被覆層を形成する。
【０１４９】
膜化工程Ｓ４ｃは、噴霧工程Ｓ４ｂと同時に開始し、同時に終了させる。この場合、膜化工程Ｓ４ｃの時間は噴霧工程Ｓ４ｂと同じになり、２．０分間以上４０分間以下が好ましい。
【０１５０】
また、膜化工程Ｓ４ｃは、噴霧工程Ｓ４ｂと同時に開始し、噴霧工程Ｓ４ｂよりも後に終了させてもよい。この場合、膜化工程Ｓ４ｃの時間は、３．０分間以上６０分間以下が好ましい。
【０１５１】
膜化工程Ｓ４ｃにおいて、混合樹脂微粒子付着トナー母粒子が前記範囲の時間、撹拌混合されることによって、トナー母粒子の表面において非晶性樹脂微粒子を適度に膜化させることができる。
【０１５２】
噴霧工程Ｓ４ｂおよび膜化工程Ｓ４ｃにおいて、回転撹拌手段２０４の最外周の周速度は、３０ｍ／ｓｅｃ以上であることが好ましく、５０ｍ／ｓｅｃ以上１２０ｍ／ｓｅｃ以下であることがより好ましい。これによって、混合樹脂微粒子付着トナー母粒子に充分な機械的衝撃力を与えることができ、均一で強固な樹脂微粒子を形成することができる。回転撹拌手段２０４の最外周の周速度が３０ｍ／ｓｅｃ未満であると、混合樹脂微粒子付着トナー母粒子を粉体流路２０２内で孤立流動させることができず、トナー母粒子の表面に均一な樹脂被覆層を形成できないおそれがある。
【０１５３】
（４）−４、回収工程Ｓ４ｄ
回収工程Ｓ４ｄでは、表面に樹脂被覆層が形成されたトナー母粒子であるカプセルトナー粒子を、粉体回収部２０７から装置外に排出し、回収する。
【０１５４】
上述のように、本実施形態のカプセルトナーの製造方法では、樹脂被覆層を形成するために、大粒径樹脂微粒子および小粒径樹脂微粒子を用いているので、混合樹脂微粒子付着工程Ｓ３ｂにおいて、大粒径樹脂微粒子がトナー母粒子の凹部に入り込む。そのため、成膜化工程Ｓ４において、トナー母粒子の表面に付着した全ての混合樹脂微粒子に、機械的衝撃力による充分なストレスを付与することができるので、均一で強固な樹脂被覆層を形成することができる。
【０１５５】
なお、仮に、トナー母粒子の凹部に粒子径の小さい非晶性樹脂微粒子のみが入り込んでいる場合、主に、トナー母粒子の凸部に付着している非晶性樹脂微粒子に機械的衝撃力が付与され、トナー母粒子の凹部に付着した非晶性樹脂微粒子には、機械的衝撃力による充分なストレスを付与することができない。そのため、トナー母粒子の凹部では樹脂被覆層の疎密の度合いが小さくなり、均一で強固な樹脂被覆層を形成することができず、長時間にわたって撹拌されると、トナー母粒子から樹脂被覆層が局所的に剥離するおそれがある。
【０１５６】
また、粒子径の大きい非晶性樹脂微粒子のみを用いて樹脂被覆層を形成した場合にも、トナー母粒子の凸部に付着している非晶性樹脂微粒子にのみ機械的衝撃力が付与され、トナー母粒子の凹部に形成される樹脂被覆層の疎密の度合いが小さくなるので、均一で強固な樹脂被覆層を形成することができない。
【０１５７】
また、大粒径樹脂微粒子および小粒径樹脂微粒子が非晶性樹脂から構成されることによって、樹脂被覆層の疎密の度合いを適度にすることができる。仮に、大粒径樹脂微粒子および小粒径樹脂微粒子が結晶性樹脂から構成される場合、樹脂被覆層の形成時に、大粒径樹脂微粒子および小粒径樹脂微粒子が溶融することで、樹脂被覆層の疎密の度合いを好適にすることができないおそれがある。このため、本実施形態では、樹脂被覆層は、非晶性樹脂微粒子のみから形成されることが最も好ましい。
【０１５８】
さらに、本実施形態のカプセルトナーの製造方法では、樹脂微粒子を分散させた液体をトナー母粒子に噴霧して樹脂被覆層を形成する従来のカプセルトナーの製造方法よりも、非晶性樹脂微粒子の形状がトナー表面に残るので、優れたクリーニング性を有する。
【０１５９】
（第２の実施形態）
図５は、第２の実施形態であるカプセルトナーの製造方法を示す工程図である。本実施形態のカプセルトナーの製造方法は、トナー母粒子を作製するトナー母粒子作製工程Ｓ１１と、乾燥された非晶性樹脂微粒子を得る非晶性樹脂微粒子調製工程Ｓ１２と、トナー母粒子に大粒径樹脂微粒子を付着させて大粒径樹脂微粒子付着トナー母粒子を得る大粒径樹脂微粒子付着工程Ｓ１３と、大粒径樹脂微粒子付着トナー母粒子に小粒径樹脂微粒子を付着させて小粒径樹脂微粒子付着トナー母粒子を得る小粒径樹脂微粒子付着工程Ｓ１４と、トナー母粒子表面に樹脂被覆層を形成する成膜化工程Ｓ１５とを含む。
【０１６０】
（１）トナー母粒子作製工程Ｓ１１
トナー母粒子作製工程Ｓ１１は、前述のトナー母粒子作製工程Ｓ１と同様である。
【０１６１】
（２）非晶性樹脂微粒子調製工程Ｓ１２
非晶性樹脂微粒子調製工程Ｓ１２は、前述の非晶性樹脂微粒子調製工程Ｓ２と同様である。
【０１６２】
（３）大粒径樹脂微粒子付着工程Ｓ１３
大粒径樹脂微粒子付着工程Ｓ１３では、トナー母粒子と乾燥された大粒径樹脂微粒子とを混合機を用いて混合し、トナー母粒子の表面に大粒径樹脂微粒子を付着させて大粒径樹脂微粒子付着トナー母粒子を得る。
【０１６３】
混合機としては、前述の混合樹脂微粒子作製工程Ｓ３ａで用いた混合機を用いることができる。
【０１６４】
大粒径樹脂微粒子の添加量は、１００重量部のトナー母粒子に対して０．４重量部以上１２重量部以下が好ましい。
【０１６５】
混合機に投入されたトナー母粒子および大粒径樹脂微粒子が撹拌されることによって、大粒径樹脂微粒子は１次粒子径の約１〜１０倍の粒子径であるサブミクロンレベルまで解砕され、トナー母粒子表面に均一に付着し、大粒径樹脂微粒子付着トナー母粒子が得られる。
このとき大粒径樹脂微粒子は、トナー母粒子の凹部に選択的に付着する。
【０１６６】
混合機の撹拌羽根の周速度は、２０ｍ／ｓ以上６０ｍ／ｓ以下が好ましい。
大粒径樹脂微粒子付着工程Ｓ１３の時間は、２分間以上１０分間以下が好ましい。
【０１６７】
（４）小粒径樹脂微粒子付着工程Ｓ１４
小粒径樹脂微粒子付着工程Ｓ１４では、大粒径樹脂微粒子付着トナー母粒子が撹拌されている混合機内に小粒径樹脂微粒子を投入し、大粒径樹脂微粒子付着トナー母粒子の表面に小粒径樹脂微粒子を付着させて小粒径樹脂微粒子付着トナー母粒子を得る。
【０１６８】
小粒径樹脂微粒子の添加量は、トナー母粒子１００重量部に対して０．４重量部以上１２重量部以下が好ましい。
【０１６９】
混合機に投入された小粒径樹脂微粒子は、撹拌されることで１次粒子径の約１〜１０倍の粒子径であるサブミクロンレベルまで解砕され、大粒径樹脂微粒子付着トナー母粒子表面に均一に付着する。トナー母粒子の凹部には、大粒径樹脂微粒子が付着しているので、小粒径樹脂微粒子はトナー母粒子のそれ以外の部分に付着する。
混合機の撹拌羽根の周速度は、２０ｍ／ｓ以上６０ｍ／ｓ以下が好ましい。
【０１７０】
小粒径樹脂微粒子付着トナー母粒子は、混合機外に排出され、ポリエチレン製の保管袋などに回収される。
【０１７１】
（５）成膜化工程Ｓ１５
成膜化工程Ｓ１５は、温度調整工程Ｓ１５ａと、噴霧工程Ｓ１５ｂと、膜化工程Ｓ１５ｃと、回収工程Ｓ１５ｄとを含む。
【０１７２】
（５）−１、温度調整工程Ｓ１５ａ
温度調整工程Ｓ１５ａは、前述の温度調整工程Ｓ４ａと同様である。
【０１７３】
（５）−２、噴霧工程Ｓ１５ｂ
噴霧工程Ｓ１５ｂは、混合樹脂微粒子付着トナー母粒子の代わりに、小粒径樹脂微粒子付着トナー母粒子を用いること以外は、前述の噴霧工程Ｓ４ｂと同様である。
【０１７４】
（５）−３、膜化工程Ｓ１５ｃ
膜化工程Ｓ１５ｃは、混合樹脂微粒子付着トナー母粒子の代わりに、小粒径樹脂微粒子付着トナー母粒子を用いること以外は、前述の膜化工程Ｓ４ｃと同様である。
【０１７５】
（５）−４、回収工程Ｓ１５ｄ
回収工程Ｓ１５ｄは、前述の回収工程Ｓ４ｄと同様である。
【０１７６】
上述のように、本実施形態のカプセルトナーの製造方法では、予め大粒径樹脂微粒子をトナー母粒子表面に付着させるので、大粒径樹脂微粒子を、トナー母粒子の凹部に選択的に付着させ、凸部に付着することを抑制できる。
【０１７７】
そのため、トナー母粒子の表面に付着した全ての非晶性樹脂微粒子に、機械的衝撃力による充分なストレスを付与でき、樹脂被覆層の疎密の度合いが適度かつ均一な、より強固な樹脂被覆層を形成することができる。
【０１７８】
したがって、本実施形態で得られたカプセルトナーは、長時間にわたって撹拌しても樹脂被覆層の剥離が抑制され、流動性が良好なので、現像装置に新たに補給されたカプセルトナーとが充分に混ざり込むまでの時間がより短くなる。また、樹脂被覆層の疎密の度合いが適度なので、定着時に、離型剤が充分に染み出し、充分な耐オフセット性が得られる。
【０１７９】
（外添剤）
このようにして得られるカプセルトナーは、そのままカプセルトナーとして用いてもよく、また、外添剤が添加されてもよい。外添剤としては公知のものを使用でき、たとえば、シリカ、酸化チタンなどが挙げられる。また、これらの外添剤は、シリコーン樹脂、シランカップリング剤などによって表面処理されていることが好ましい。
【０１８０】
外添剤の使用量は、１００重量部のカプセルトナーに対して０．５重量部〜１０重量部であることが好ましい。
【０１８１】
３、２成分現像剤
本実施形態のカプセルトナーの製造方法で製造されたカプセルトナーは、トナーのみからなる１成分現像剤として使用することもでき、カプセルトナーとキャリアとを含む２成分現像剤としても使用することができる。１成分現像剤として使用する場合、ブレード、ファーブラシなどを用いてトナーを摩擦帯電させ、現像スリーブ上に付着させることによってカプセルトナーを搬送し、画像形成を行う。２成分現像剤として使用する場合、上記のカプセルトナーをキャリアとともに用いる。
【０１８２】
キャリアとしては、公知のものを使用でき、たとえば、鉄、銅、亜鉛、ニッケル、コバルト、マンガン、クロムなどからなる単独または複合フェライトおよびキャリアコア粒子の表面を被覆物質で被覆した樹脂被覆キャリア、または樹脂に磁性を有する粒子を分散させた樹脂分散キャリアなどが挙げられる。
【０１８３】
２成分現像剤におけるカプセルトナーとキャリアとの使用割合は特に制限されず、カプセルトナーおよびキャリアの種類に応じて適宜選択でき、たとえば、カプセルトナーが全現像剤量の２〜３０重量％、好ましくは２〜２０重量％含まれるようにすればよい。
【実施例】
【０１８４】
以下に実施例および比較例を挙げ、本発明を具体的に説明する。
［結着樹脂、トナー母粒子および非晶性樹脂微粒子のガラス転移点］
示差走査熱量計（商品名：ＤＳＣ２２０、セイコー電子工業株式会社製）を用い、日本工業規格（ＪＩＳ）Ｋ７１２１−１９８７に準じ、試料１ｇを昇温速度毎分１０℃で加熱してＤＳＣ曲線を測定した。得られたＤＳＣ曲線のガラス転移に相当する吸熱ピークの高温側のベースラインを低温側に延長した直線と、ピークの立ち上がり部分から頂点までの曲線に対して勾配が最大になるような点で引いた接線との交点からガラス転移点（Ｔｇ）を求めた。
【０１８５】
［結着樹脂の軟化点（Ｔｍ）］
流動特性評価装置（商品名：フローテスターＣＦＴ−１００Ｃ、株式会社島津製作所製）を用い試料１ｇを昇温速度毎分６℃で加熱し、荷重２０ｋｇｆ／ｃｍ２（９．８×１０５Ｐａ）を与えてダイ（ノズル口径１ｍｍ、長さ１ｍｍ）から試料を流出させた。試料の流出が開始された温度を流出開始温度（Ｔｆｂ）とし、試料の半分量が流出したときの温度を軟化点（Ｔｍ）とした。
【０１８６】
［離型剤の融点］
示差走査熱量計（商品名：ＤＳＣ２２０、セイコー電子工業株式会社（現セイコーインスツル株式会社）製）を用い、試料（離型剤）１ｇを温度２０℃から昇温速度１０℃／分で２００℃まで加熱し、次いで２００℃から２０℃に急冷させる操作を２回繰返し、ＤＳＣ曲線を測定した。２回目の操作で測定したＤＳＣ曲線の融解に相当する吸熱ピークの温度を離型剤の融点とした。
【０１８７】
［トナー母粒子の体積平均粒径および変動係数］
電解液（商品名：ＩＳＯＴＯＮ−ＩＩ、ベックマン・コールター株式会社製）５０ｍｌに、試料２０ｍｇおよびアルキルエーテル硫酸エステルナトリウム１ｍｌを加え、超音波分散器（商品名：卓上型２周波超音波洗浄器ＶＳ−Ｄ１００、アズワン株式会社製）を用い周波数２０ｋＨｚで３分間分散処理し、測定用試料とした。この測定用試料について、粒度分布測定装置（商品名：Ｍｕｌｔｉｓｉｚｅｒ３、ベックマン・コールター株式会社製）を用い、アパーチャ径：１００μｍ、測定粒子数：５００００カウントの条件下に測定を行い、試料粒子の体積粒度分布から体積平均粒径および変動係数を求めた。
【０１８８】
［非晶性樹脂微粒子の体積平均粒径および変動係数］
レーザ回折・散乱式粒子分布測定装置（型式：ＬＡ−９２０、株式会社堀場製作所製）を用いて測定を行った。試料の凝集を防ぐため、ファミリーフレッシュ（花王株式会社製）の水溶液中に測定試料が分散した分散液を投入・撹拌後、装置に注入し、２回測定を行い、平均を求めた。測定条件は、測定時間：３０秒、粒子屈折率：１．４、粒子形状：非球形、溶媒：水、溶媒屈折率：１．３３とした。測定試料の体積粒度分布を測定し、測定結果から累積体積分布における小粒径側からの累積体積が５０％になる粒径を試料の体積平均粒径（μｍ）として求めた。また、測定試料の体積粒度分布から変動係数を求めた。
【０１８９】
［トナー母粒子の形状係数ＳＦ２］
１００ｍｌビーカーに、試料２．０ｇ、アルキルエーテル硫酸エステルナトリウム１ｍｌおよび純水５０ｍｌを加えて良く撹拌し、試料の分散液を調製した。この分散液を、超音波ホモジナイザー（株式会社日本精機製作所製）によって出力５０μＡにて５分間処理し、さらに分散させた。６時間静置して上澄み液を取り除いた後、純水５０ｍｌを加え、マグネチックスターラにて５分間撹拌した後、メンブランフィルター（口径１μｍ）を用いて吸引ろ過を行った。メンブランフィルター上の洗浄物をシリカゲル入りデシケーターにて約一晩、真空乾燥した。
【０１９０】
このようにして表面を洗浄した試料の表面に、スパッタ蒸着によって金属膜（Ａｕ膜、膜厚０．５μｍ）を形成した。この金属膜被覆試料について、走査型電子顕微鏡（商品名：Ｓ−５７０、株式会社日立製作所製）により、加速電圧５ｋＶで、また１０００倍の倍率で、無作為に５００個程度を抽出して写真撮影を行った。この電子顕微鏡写真データを、画像解析ソフト（商品名：Ａ像くん、旭化成エンジニアリング株式会社製）で画像解析した。画像解析ソフト「Ａ像くん」の解析パラメータは、小図形除去面積：１００画素、収縮分離：回数１；小図形：１；回数：１０、雑音除去フィルタ：無、シェーディング：無、結果表示単位：μｍとした。これによって得られた凝集粒子の最大長ＭＸＬＮＧ、周囲長ＰＥＲＩ、図形面積ＡＲＥＡから、下記の式（２）によって形状係数ＳＦ２を得た。
ＳＦ２＝｛（ＰＥＲＩ）２／ＡＲＥＡ｝×（１００／４π）      …（２）
【０１９１】
［トナー母粒子の作製］
・ポリエステル樹脂（商品名：タフトン、ガラス転移点６０℃、軟化点１３８℃、花王株式会社製）                                                        ８５重量部
・Ｃ．Ｉ．Ｐｉｇｍｅｎｔ  Ｂｌｕｅ  １５：３                        ５重量部
・離型剤（商品名：カルナウバワックス、融点８２℃、東亜化成株式会社製）
８重量部
・帯電制御剤（商品名：ボントロンＥ８４、オリエント化学工業株式会社）２重量部
【０１９２】
以上のトナー原料を、ヘンシェルミキサ（商品名：ＦＭ２０Ｃ、三井鉱山株式会社製）により前混合した後、２軸押出機（商品名：ＰＣＭ−３０、株式会社池貝製）を用いて、シリンダ設定温度１１０℃、バレル回転数毎分３００回転（３００ｒｐｍ）、原料供給速度２０ｋｇ／時で溶融混練して溶融混練物を得た。
【０１９３】
この溶融混練物を冷却ベルトにて冷却後、２ｍｍのスクリーンを有するスピードミルで粗粉砕し、ジェット式粉砕機（商品名：ＩＤＳ−２、日本ニューマチック工業株式会社製）で微粉砕して微粉砕物を得た。
【０１９４】
この微粉砕物をエルボージェット分級機（商品名：ＥＪ−１５−３、日鉄鉱業株式会社製）で分級することによって、体積平均粒径が６．９μｍであり、変動係数が２２であり、軟化点が１１６℃、ガラス転移点が５５℃、形状係数ＳＦ２が１４０のトナー母粒子を得た。
【０１９５】
［非晶性樹脂微粒子の作製］
スチレンとアクリル酸とアクリル酸ブチルとを重合して、非晶性樹脂微粒子を得た。これをさらに乾燥機（藤崎電機株式会社製、型式：マイクロミストドライヤ  ＭＤＬ−０５０）を用いて脱水乾燥し、非晶性樹脂微粒子Ａを得た。
【０１９６】
このような非晶性樹脂微粒子の作製方法において、スチレンとアクリル酸とアクリル酸ブチルとの添加量、重合時間、重合温度などを適宜変更することによって、非晶性樹脂微粒子Ｂ〜Ｒを得た。非晶性樹脂微粒子Ａ〜Ｒの物性を表１に示す。
【０１９７】
【表１】
2013182201.tif 000003
【０１９８】
（実施例１）
［非晶性樹脂微粒子付着工程Ｓ３］
［混合樹脂微粒子作製工程Ｓ３ａ］
非晶性樹脂微粒子Ａ（大粒径樹脂微粒子）５００ｇと非晶性樹脂微粒子Ｂ（小粒径樹脂微粒子）５００ｇとをヘンシェルミキサ２０Ｂ（三井鉱山株式会社製）に投入し、撹拌羽根の周速度４０ｍ／ｓｅｃにて３分間混合し、混合樹脂微粒子を調製した。
【０１９９】
［混合樹脂微粒子付着工程Ｓ３ｂ］
上記トナー母粒子１００重量部と混合樹脂微粒子１０重量部とをヘンシェルミキサ２０Ｂ（三井鉱山株式会社製）に投入し、撹拌羽根の周速度４０ｍ／ｓｅｃにて３分間混合し、混合樹脂微粒子付着トナー母粒子を作製した。
【０２００】
［成膜化工程Ｓ４］
図２に示す装置に準ずるハイブリダイゼーションシステム（商品名：ＮＨＳ−１型、株式会社奈良機械製作所製）に、噴霧ユニットを設けた装置を用いた。
【０２０１】
噴霧ユニットは、送液ポンプ（商品名：ＳＰ１１−１２、株式会社フロム製）を通して噴霧液体（エタノール、沸点：７８℃）が二流体ノズル（商品名：ＨＭ−６型、扶桑精機株式会社製）に定量送液されるように接続した。噴霧液体の噴霧速度および液体ガス排出速度は、市販のガス検知器（商品名：ＸＰ−３１１０、新コスモス電機株式会社製）を用いて観察できる。
【０２０２】
二流体ノズルは、噴霧角度θが０°になるよう取付け角度を設定した。
温度調整用ジャケットは、粉体流過部および撹拌部壁面の全面に設け、粉体流路には温度センサを取り付けた。
【０２０３】
［温度調整工程Ｓ４ａ］
粉体流過部および撹拌部の温度が４５℃となるように調整した。
【０２０４】
［噴霧工程Ｓ４ｂ、膜化工程Ｓ４ｃ］
粉体流路に、混合樹脂微粒子付着トナー母粒子を投入し、回転撹拌手段２０４の最外周における周速度を１００ｍ／ｓｅｃ、回転数８０００ｒｐｍで３分間撹拌混合し、その後、噴霧ユニットから噴霧液体を噴霧した。
【０２０５】
噴霧液体は、噴霧速度０．５ｇ／分、エア流量５Ｌ／分で４０分間噴霧し、混合樹脂微粒子をトナー母粒子の表面で膜化させた。
【０２０６】
噴霧液体の噴霧を停止してから５分間撹拌し、カプセルトナー（体積平均粒子径７．２μｍ、変動係数２５）を得た。このとき貫通孔およびガス排出部を通じて排出された噴霧液体の排出濃度は約１．４Ｖｏｌ％で安定していた。また装置内へ送るエア流量は、回転軸部から装置内に送るエア流量を５Ｌ／分に調節し、二流体ノズルからのエア流量と合計して１０Ｌ／分とした。
【０２０７】
［回収工程Ｓ４ｄ］
粉体回収部から、粉体流路内のカプセルトナーを回収した。
【０２０８】
このようにして作製したカプセルトナー１００重量部と、外添剤として疎水性シリカ粒子（１次粒径１２ｎｍ、ＨＭＤＳ処理、株式会社アエロジル社製）２重量部とを、撹拌羽根の周速度３０ｍ／秒で１分間混合して、実施例１のカプセルトナーを得た。
【０２０９】
（実施例２〜１８）
大粒径樹脂微粒子および小粒径樹脂微粒子を表２に示すように変更したこと以外は実施例１と同様にして実施例２〜１８のカプセルトナーを得た。
【０２１０】
（実施例１９）
非晶性樹脂微粒子付着工程Ｓ３の代わりに、以下に示すような大粒径樹脂微粒子付着工程Ｓ１３および小粒径樹脂微粒子付着工程Ｓ１４を行い、成膜化工程Ｓ１５において、混合樹脂微粒子付着トナー母粒子の代わりに小粒径樹脂微粒子付着トナー母粒子を用いたこと以外は実施例１と同様にして実施例１９のカプセルトナーを得た。
【０２１１】
［大粒径樹脂微粒子付着工程Ｓ１３］
１００重量部のトナー母粒子および５重量部の非晶性樹脂微粒子Ａ（大粒径樹脂微粒子）を上記ヘンシェルミキサ２０Ｂに投入し、撹拌羽根の周速度４０ｍ／ｓｅｃにて３分間混合することによって、トナー母粒子表面に非晶性樹脂微粒子Ａを付着させて大粒径樹脂微粒子付着トナー母粒子を得た。
【０２１２】
［小粒径樹脂微粒子付着工程Ｓ１４］
続いて、５重量部の非晶性樹脂微粒子Ｂ（小粒径樹脂微粒子）を上記ヘンシェルミキサ２０Ｂに投入し、撹拌羽根の周速度４０ｍ／ｓｅｃにて３分間混合することによって、大粒径樹脂微粒子付着トナー母粒子の表面に非晶性樹脂微粒子Ｂを付着させて小粒径樹脂微粒子付着トナー母粒子を得た。得られた小粒径樹脂微粒子付着トナー母粒子は、ポリエチレン製の保管袋に回収した。
【０２１３】
（実施例２０，２１）
大粒径樹脂微粒子および小粒径樹脂微粒子を表２に示すように変更したこと以外は実施例１９と同様にして実施例２０，２１のカプセルトナーを得た。
【０２１４】
（比較例１）
混合樹脂微粒子作製工程Ｓ３ａを行わず、混合樹脂微粒子付着工程Ｓ３ｂにおいて、混合樹脂微粒子の代わりに非晶性樹脂微粒子Ａのみを用いて、非晶性樹脂微粒子が付着したトナー母粒子を作製し、この非晶性樹脂微粒子が付着したトナー母粒子を、成膜化工程Ｓ４において、混合樹脂微粒子付着トナー母粒子の代わりに用いたこと以外は実施例１と同様にして比較例１のカプセルトナーを得た。
【０２１５】
（比較例２，３）
非晶性樹脂微粒子Ａの代わりに表２に示す非晶性樹脂微粒子を用いたこと以外は比較例１と同様にして比較例２，３のカプセルトナーを得た。なお、表２では、比較例１〜３で用いた非晶性樹脂微粒子は、大粒径樹脂微粒子の欄に記載している。
【０２１６】
［２成分現像剤の作製］
実施例１〜２１および比較例１〜３のカプセルトナーと、体積平均粒径６０μｍのフェライトコアキャリアとを、トナー濃度が７％になるようにそれぞれ混合し、実施例１〜２１および比較例１〜３のカプセルトナーをそれぞれ含む２成分現像剤を作製した。
【０２１７】
＜評価＞
［流動性］
市販複写機（商品名：ＭＸ―２３００Ｇ、シャープ株式会社製）の現像槽に上記２成分現像剤をそれぞれ充填し、これを温度５０℃、湿度５０％に設定された恒温恒湿槽内に、空転機に組み込んだ状態で設置し、回転数２７５ｒｐｍで２時間空転させた。
【０２１８】
次に恒温恒湿槽から現像槽を取り出し、トナー供給位置に１ｇのトナーを補給した。その後、２７５ｒｐｍで空転を行い、ＡＴＣセンサからの出力値推移をデジタルオシロスコープ（商品名：ＬＴ２２４、レクロイ・ジャパン株式会社製）により記録した。
【０２１９】
記録された出力値から、前後２秒間のセンサ出力の最大値−最小値が０．５Ｖ以内に収まるまでの時間Ｔ１［秒］を導出した。空転を開始した時間をＴ０［秒］としたときのＴ１−Ｔ０［秒］をトナー混ざり込みの整定時間とし、整定時間を用いて現像剤の流動性を評価した。
【０２２０】
流動性の評価基準は以下の通りである。
◎：非常に良好。整定時間が１５秒以下である。
○：良好。整定時間が１５秒を超えて２０秒以下である。
△：実用上問題なし。整定時間が２０秒を超えて３０秒以下である。
×：不良。整定時間が３０秒を超える。
非晶性樹脂微粒子の種類、評価結果などを表２に示す。
【０２２１】
【表２】
2013182201.tif 000004
【０２２２】
実施例１〜７のカプセルトナーは、大粒径樹脂微粒子の体積平均粒子径および小粒径樹脂微粒子の体積平均粒子径、ならびにこれらの比率を規定の範囲に設定することで、樹脂被覆層の疎密の度合いを適正化でき、強固で均一な樹脂被覆層を形成できたと推測される。そのため、長時間にわたって撹拌混合しても、樹脂被覆層がトナー母粒子から剥離することが抑制され、良好な流動性を維持することができた。また、定着性の評価を行った結果、充分な耐オフセット性が得られ、定着時に、離型剤が充分に染み出すことを確認した。
【０２２３】
実施例８〜１５のカプセルトナーは、大粒径樹脂微粒子の体積平均粒子径と小粒径樹脂微粒子の体積平均粒子径との比率（粒径比）が好適な範囲から外れているので、樹脂被覆層の均一性およびトナー母粒子への付着強度が低下したと推測される。そのため、実施例１〜７のカプセルトナーよりも、トナーが混ざり込むまでの整定時間が長くなっているが、実用上問題の無いレベルであった。また、定着性の評価を行った結果、充分な耐オフセット性が得られ、定着時に、離型剤が充分に染み出すことを確認した。
【０２２４】
実施例１６のカプセルトナーは、粒径比は規定の範囲に設定されているが、小粒径樹脂微粒子の体積平均粒子径が好適な範囲から外れているので、非晶性樹脂微粒子付着工程Ｓ３において、小粒径樹脂微粒子同士の凝集が顕著となり、２次凝集体の解砕が充分に行われなかったと推測される。そのため、樹脂被覆層の均一性およびトナー母粒子に対する付着強度が低下し、実施例１〜７のカプセルトナーよりも、トナーが混ざり込むまでの整定時間が長くなっているが、実用上問題の無いレベルであった。また、定着性の評価を行った結果、充分な耐オフセット性が得られ、定着時に、離型剤が充分に染み出すことを確認した。
【０２２５】
実施例１７，１８のカプセルトナーは、粒径比は規定の範囲に設定されているが、大粒径樹脂微粒子の体積平均粒子径が好適な範囲から外れているので、大粒径樹脂微粒子がトナー母粒子から脱離しやすくなったと推測される。そのため、樹脂被覆層のトナー母粒子に対する付着強度が低下し、実施例１〜７のカプセルトナーよりも、トナーが混ざり込むまでの整定時間が長くなっているが、実用上問題の無いレベルであった。また、定着性の評価を行った結果、充分な耐オフセット性が得られ、定着時に、離型剤が充分に染み出すことを確認した。
【０２２６】
実施例１９，２０，２１のカプセルトナーは、予め大粒径樹脂微粒子のみをトナー母粒子表面に付着させることで、トナー母粒子の凹部をストレスの掛かり易い大粒径樹脂微粒子で埋め、次に小粒径樹脂微粒子を付着させた。そのため、トナー母粒子の凹部に大粒径樹脂微粒子が選択的に付着し、トナー母粒子の表面に付着した全ての非晶性樹脂微粒子に充分なストレスを付与でき、実施例１〜１８のカプセルトナーよりも、均一で強固な樹脂被覆層が形成できたと推測される。そのため、実施例１〜１８のカプセルトナーよりも、トナーが混ざり込むまでの整定時間が短くなり、高い流動性が得られた。また、定着性の評価を行った結果、充分な耐オフセット性が得られ、定着時に、離型剤が充分に染み出すことを確認した。
【０２２７】
比較例１，２，３のカプセルトナーは、単一の非晶性樹脂微粒子のみで樹脂被覆層を形成するので、実施例のカプセルトナーよりも、樹脂被覆層の疎密の度合いが小さくなり、トナー母粒子と非晶性樹脂微粒子との付着強度または非晶性樹脂微粒子同士の付着強度が低くなったと推測される。これによって、長時間にわたって撹拌すると流動性が低下し、トナーが混ざり込むまでの整定時間が長くなったものと考えられる。
【符号の説明】
【０２２８】
２０１  トナーの製造装置
２０２  粉体流路
２０３  噴霧手段
２０４  回転撹拌手段
２０６  粉体投入部
２０７  粉体回収部
２０８  撹拌部
２０８ａ  端壁
２０８ｂ  周壁
２０８ｃ  端壁
２０９  粉体流過部
２１０，２１１  開口部
２１２  供給管
２１３，２１７  電磁弁
２１５  回収タンク
２１６  回収管
２１８  回転軸部材
２１９  円盤状の回転盤
２２０  複数の撹拌羽根
２２１  貫通孔
２２２  ガス排出部
Ａ２００  切断面線
θ  噴霧角度
Φ  噴霧液体の広がり角度
【図１】
2013182201.tif 000005
【図２】
2013182201.tif 000006
【図３】
2013182201.tif 000007
【図４】
2013182201.tif 000008
【図５】
2013182201.tif 000009